(57)【特許請求の範囲】
【請求項１】
コンクリート躯体の仕上げ面に、粗面材が打ち込まれており、該粗面材は、不織布と、該不織布の一方の面から中間層近傍まで、前記不織布の繊維層が立体的に残存するように塗布されたポリマーセメントとにより構成されることを特徴とする粗面材付きコンクリート。
【発明の詳細な説明】
【０００１】
【発明の属する技術分野】
本発明は、安価で施工性が良く、外壁仕上げ材の剥落安全性を確保できる粗面材付きコンクリートに関する。
【０００２】
【従来の技術】
従来より、コンクリートの打込み用に用いられるコンクリート用型枠の中でも合板型枠は、現場での組立、加工性、及び経済性において優れているという利点を有するものの、転用が困難であり使用後は建設廃棄物（廃木材）として取り扱われるという欠点を有している。近年、建設業界においても地球環境保全活動への取り組みが重要視される中、建設生産現場では、建設廃棄物の発生の抑制、リサイクル、減量化が重要な課題となっている。
【０００３】
そこで、前記合板型枠の転用回数を増加させ、廃棄物の発生を抑制することを目的として、合板型枠におけるコンクリート打込み面に樹脂コーティングを施した塗装合板を使用する方法が実施されている。
【０００４】
【発明が解決しようとする課題】
しかし、塗装合板型枠を使用してコンクリートを打ち込むと、緻密で平滑すぎるコンクリート表面が形成され、タイルや石材などの外壁仕上げ材を後張りする際に、適切な表面処理を施さないと十分な接着力が確保されず、剥離事故を引き起こす場合が生じる。
【０００５】
また、塗装合板型枠の打込み面に気泡緩衝材を取り付けてコンクリートを打設することにより、コンクリートの表面にあり状の凹凸を設け、コンクリート躯体と外壁仕上げ材貼付モルタルを機械的にかみ合わせることで剥離を防止する工法や、打ちあがったコンクリート面に不織布をモルタルで貼り付けた後、専用ローラで毛羽立たせることにより生じる投錨効果で、後施工の外壁仕上げ材貼付モルタルの剥離を防止する工法などが開発されたが、何れも手間がかかるだけでなくコスト高となる等の課題を有している。
【０００６】
上記事情に鑑み、本発明は、安価で施工性が良く、外壁仕上げ材の剥落安全性を確保できる粗面材付きコンクリート、及びその製作方法を提供することを目的としている。
【０００９】
【課題を解決するための手段】
請求項１に記載の粗面材付きコンクリートは、コンクリート躯体の仕上げ面に、粗面材が打ち込まれており、前記粗面材には、不織布と、該不織布の一方の面から中間層近傍まで、前記不織布の繊維層が立体的に残存するように塗布されたポリマーセメントとにより構成されることを特徴としている。
【００１１】
【発明の実施の形態】
以下、本発明の粗面材付きコンクリートの実施の形態について詳述する。なお、本発明の粗面材付きコンクリートにおいてはその粗面材を不織布とポリマーセメントとにより構成することを要旨とするものであり、したがって段落００２７および図４に示したもののみが本発明の実施の形態に該当し他は単なる参考例に過ぎないが、以下の説明では便宜的にそれら参考例も含めて実施の形態として説明する。
本発明は、仕上げ面に粗面材を有するコンクリート躯体を製作しておき、粗面材を介してコンクリート躯体と貼付モルタル、及び外壁仕上げ材の剥落防止を図るものである。
【００１２】
図１に示すように、粗面材付きコンクリート１は、コンクリート躯体２と、該コンクリート躯体２の仕上げ面２ａに設けられた粗面材３ａと、より構成される。また、該粗面材３ａは、図２に示すように、不織布４と、薄膜５より形成される。
【００１３】
前記不織布４は、織物のように一旦、糸にしたものでなく、短繊維または長繊維相互を接着するか、またはニードリングして作られるもので、その材質は、ビニロン、アクリル、ポリプロピレン、ポリエステル、ナイロン等、耐アルカリ性を有する材質であれば、何れを用いても良い。また、繊維の太さは、補強効果を十分有するとともに、不織布を製造する際の繊維の絡まり合いが期待できる程度を目安としており、約５〜300デニール程度が好ましい。また、該不織布４の目付け量は、コンクリート８のしみ込みが確認できるとともに、補強効果を十分有しながら、ドライアウトを抑止でき、コンクリート躯体２との一体化が可能な程度を目安としており、約50〜300g／m2程度が好ましい。
【００１４】
また、前記不織布４の中間層には、薄膜５が配置されている。該薄膜５は、その材質が、ポリビニルアルコール、アルカリ可溶ビニロン、澱粉、アルカリ可溶ポリアクリル酸等、アルカリ可溶性の性質を有するものであれば、何れを用いても良い。また、該薄膜５の皮膜の厚さは、コンクリート８の打ち込み時に破れにくく、またコンクリート用型枠６の隙間からしみ出るセメントペーストを抑える効果を保持しながら、コンクリート８の打設後もしくは外壁仕上げ材貼付モルタルを塗布後に薄膜５が残存することがない厚さを目安としており、約0.005〜0.1mm程度が好ましい。
【００１５】
このような構成の粗面材付きコンクリート１は、前記粗面材３ａを下地として図示しないタイルや石材などの外壁仕上げ材を外壁仕上げ材貼付モルタルを使用して後張り仕上げを行うものである。これにより、表面に凹凸を有する粗面材３ａを介して、コンクリート躯体２と外壁仕上げ材とが強固に一体化されることとなる。
【００１６】
上述する粗面材付きコンクリート１の製作方法を以下に示す。
図２に示すように、従来より用いられているコンクリート用型枠６の内面で外枠側、つまり後に製作される粗面材付きコンクリート１の仕上げ面となる側に、水溶性樹脂７を塗布した上で、粗面材３ａを貼り付ける。
【００１７】
ここで、水溶性樹脂７は、前記コンクリート８の打設時に生じる余剰水により溶ける材料であれば、澱粉、ポリアクリル酸、タラカントゴム、ロジン等何れを用いても良いが、本実施の形態では５〜15％濃度のポリビニルアルコールを糊材として使用している。
【００１８】
次に、前記コンクリート用型枠６内にコンクリート８を打設し、固化する。このとき、前記粗面材３ａを構成する薄膜５がコンクリート８に含まれるアルカリ水に溶けることによって不織布４の保水性が保たれることとなり、コンクリートのドライアウトが生じることなく、打設された前記コンクリート８と粗面材３ａが一体化され、粗面材付きコンクリート１が形成される。
【００１９】
また、前記コンクリート用型枠６の内面に塗布された水溶性樹脂７は、コンクリート８の打設時における余剰水によって溶けるため、前記粗面材３ａとの付着力が弱くなることから、脱型は容易に行うことが可能である。
【００２０】
なお、本実施の形態において、前記粗面材付きコンクリート１製作時のコンクリート用型枠６に合板型枠を使用しているが、これにこだわるものではなく、樹脂製や金属製のコンクリート用型枠６を用いても良い。
【００２１】
さらに、前記粗面材３ａには、前記不織布４の中間層に薄膜５が配置されたものを用いているが、図３（ａ）（ｂ）に示すように、前記不織布４の中間層に薄膜５を配置するとともに該薄膜５近傍までポリマーセメント９を塗布した粗面材３ｂ、また、図４（ａ）（ｂ）に示すように、前記不織布４に薄膜５を用いず、中間層近傍までポリマーセメント９を塗布した粗面材３ｃを用いても良い。
このような、粗面材３ｂ、３ｃを用いた粗面材付きコンクリート１は、ポリマーセメント９が有する非透水性といった特徴を生かし、防水機能をさらに高めた構成となるものである。以下にこれら粗面材３ｂ、３ｃを用いた場合の事例を示す。
【００２２】
図３に示すように、前記粗面材３ｂは、不織布４と、薄膜５と、ポリマーセメント９とにより構成される。前記不織布４、及び薄膜５は、前記粗面材３ａで用いたものと同様の材料が用いられており、その構成も同様で、不織布４の中間層に薄膜５が挟み込まれている。粗面材３ｂでは、前記不織布４の一方の面から薄膜５近傍まで、前記ポリマーセメント９が塗布されている。
【００２３】
前記ポリマーセメント９は、耐アルカリ性及びアクリル系を有する材料よりなり、ポリアクリル酸エステル共重合体エマルジョン、ＳＢＲエマルジョン、エチレン酢酸ビニル共重合体エマルジョン等、何れを用いても良い。
【００２４】
該ポリマーセメント９のポリマー／セメント比は、ポリマーセメント９が塗布された状態においても不織布４の巻き取りが容易な程度の硬度を有するとともに、防水性を維持し、外壁仕上げ材貼付モルタルとの接着性を維持しながら、高度な耐久性を有する程度を目安とし、0.3〜2.0程度が好ましい。
【００２５】
また、ポリマーセメント９の骨材／セメント比は、防水性を維持するとともに、ポリマーセメント９が塗布された状態においても不織布４の硬化が生じない程度を目安とし、セメントに対して200％以下の骨材を含む程度が好ましい。なお、ここで用いる骨材は、細かい硅砂、炭酸カルシウム、パーライト、シラス、スラグ、フライアッシュ、及び無機質のバルーン等の使用が考えられる。
【００２６】
このような前記ポリマーセメント９の前記不織布４への塗布量は、打設される前記コンクリート８のしみ出しを抑えつつ、前記コンクリート８や外壁仕上げ材貼付モルタルへの投錨効果を保持できる量を目安としており、0.3〜2.0kg/m2程度が好ましい。
【００２７】
図４に示すように、前記粗面材３ｃは、不織布４と、ポリマーセメント９とにより構成される。該不織布４、及びポリマーセメント９は、前記粗面材３ｂで用いられたものと同様のものであり、その構成は、前記不織布４の中間層近傍までポリマーセメント９を塗布したものである。該ポリマーセメント９の塗布量の目安も、前記粗面材３ｂと同様である。
【００２８】
上述する粗面材３ｂ、３ｃを用いた粗面材付きコンクリート１の製作方法を以下に示す。図３、図４に示すように、従来より用いられているコンクリート用型枠６の内面で外枠側、つまり後に製作される粗面材付きコンクリート１の仕上げ面となる側に、水溶性樹脂７を塗布した上で、粗面材３ｂ、３ｃを貼り付ける。
【００２９】
ここで、前記粗面材３ｂは、前記ポリマーセメント９を塗布した面を水溶性樹脂７に向けても（図３（ｂ）参照）、逆転させても（図３（ａ）参照）どちらでも良い。同じく、前記粗面材３ｃも、前記ポリマーセメント９を塗布した面を水溶性樹脂７に向けても（図４（ｂ）参照）、逆転させても（図４（ａ）参照）どちらでも良い。
【００３０】
次に、前記コンクリート用型枠６内にコンクリート８を打設し、固化する。このとき、前記粗面材３ｂは、薄膜５がコンクリート８に含まれるアルカリ水に溶けることによって不織布４の保水性が保たれることとなり、コンクリート８のドライアウトが生じることなく、打設された前記コンクリート８と粗面材３ｂが一体化され、粗面材付きコンクリート１が形成される。また、前記粗面材３ｃは、中間層まで塗布されたポリマーセメント９により、コンクリート８のしみ出し、及びドライアウトが防止され、打設された前記コンクリート８と粗面材３ｃが一体化され、粗面材付きコンクリート１が形成される。
【００３１】
このように製作された前記粗面材３ｂ、もしくは粗面材３ｃが取り付けられた粗面材付きコンクリート１は、図３（ａ）図４（ａ）のように、前記ポリマーセメント９が前記コンクリート８側に配置されている場合には、仕上げ面側の前記不織布４の毛羽立ちを促進するような外壁仕上げ材貼付モルタルの塗布方法を用いることにより、塗布する外壁仕上げ材貼付モルタルの繊維補強効果が向上し、比較的大型のタイルを固着することが可能となる。
【００３２】
また、図３（ｂ）図４（ｂ）のように、前記ポリマーセメント９が前記粗面材付きコンクリート１の仕上げ面側に配置されている場合には、仕上げ面側の前記不織布４の毛羽立ちが比較的少ないため、モルタルの薄塗り、もしくはタイルの直張り施工に適している。
【００３３】
上述する構成によれば、前記コンクリート躯体２の製作時にあらかじめ前記粗面材３ａ、３ｂ、３ｃを設けた粗面材付きコンクリート１は、簡略な構成で、製作方法も容易であることから、施工性が良く工費を大幅に削減することが可能となるとともに、前記粗面材３ａ、３ｂ、３ｃが、仕上げ面のひずみの吸収層となり、外壁仕上げ材の剥落安全性を確保することが可能となる。
【００３４】
前記コンクリート用型枠６には、水溶性樹脂７を介して前記粗面材３ａ、３ｂ、３ｃが取り付けられた上でコンクリート８が打設されることから、脱型したコンクリート用型枠６にセメントペーストが付着することがなく、清掃作業を省略することが可能となる。また、セメントペーストが付着した場合にも、水洗いにより前記水溶性樹脂７と同時に容易に洗い流すことが可能となる。
【００３５】
また、前記コンクリート８を打設する際の余剰水により、水溶性樹脂７の付着力は弱まり、前記粗面材付きコンクリート１を容易に脱型することができるため、バール等の工具の使用を減少でき、コンクリート用型枠６の小口等を傷つけることがなく、コンクリート用型枠６に合板型枠を用いた場合にも転用回数をより一層増加でき、建設廃棄物の発生を大幅に削減することが可能となる。
【００３６】
前記ポリマーセメント９を塗布した前記粗面材３ｂ、３ｃを粗面材付きコンクリート１に用いることにより、その防水機能は一層高められることとなるため、外壁材貼り仕上げでも構造物の防水性能を要求される部位、例えば斜め壁等に適用することが可能となる。また、タイル張りのみならず、塗装や塗り仕上げにも適用することが可能となる。
【００３７】
【発明の効果】
請求項１に記載の粗面材付きコンクリートは、コンクリート躯体の仕上げ面に、粗面材が打ち込まれているので、簡略な構成で、製作方法も容易であり、施工性が良く工費を大幅に削減することが可能となるとともに、前記粗面材が、仕上げ面のひずみの吸収層となり、外壁仕上げ材の剥落安全性を確保することが可能となる。
特に、前記粗面材は、不織布と、該不織布の一方の面から中間層近傍まで、前記不織布の繊維層が立体的に残存するように塗布されたポリマーセメントとにより構成されることから、その防水機能は一層高められることとなるため、タイル貼り仕上げでも構造物の防水性能を要求される部位、例えば斜め壁等に適用することが可能となる。
【図面の簡単な説明】
【図１】  本発明に係る粗面材付きコンクリートの概略を示す図である。
【図２】  本発明に係る粗面材付きコンクリートの製作過程を示す図である。
【図３】  本発明に係る粗面材付きコンクリートの他の事例の製作過程を示す図である。
【図４】  本発明に係る粗面材付きコンクリートの他の事例の製作過程を示す図である。
【符号の説明】
１  粗面材付きコンクリート
２  コンクリート躯体
２ａ  仕上げ面
３ａ  粗面材
３ｂ  粗面材
３ｃ  粗面材
４  不織布
５  薄膜
６  コンクリート用型枠
７  水溶性樹脂
８  コンクリート
９  ポリマーセメント
【図１】
0004038554.tif 000002
【図２】
0004038554.tif 000003
【図３】
0004038554.tif 000004
【図４】
0004038554.tif 000005